(57)【要約】【課題】  スチレン系樹脂発泡シートの軽量化と深絞り成形が可能なスチレン系樹脂組成物に関するものであり、強度と二次成形性に優れ、且つリサイクル材を配合した場合でも物性の低下が少ないスチレン系樹脂発泡シートを提供する。【解決手段】  ２００℃、４９Ｎ荷重で測定したメルトマスフローレイト（ＭＦＲ）が０．８〜３．０ｇ／１０分で、数平均分子量（Ｍｎ）が８万〜１３万、ピーク分子量（Ｍｔｏｐ）が２０万〜３５万、Ｚ平均分子量（Ｍｚ）が７５万以上であり、分子量１００万〜１５０万における分岐比ｇＭが０．８５〜０．４０である、発泡用スチレン系樹脂組成物。【選択図】なし【特許請求の範囲】
【請求項１】
発泡用スチレン系樹脂組成物であって、
２００℃、４９Ｎ荷重で測定したメルトマスフローレイト（ＭＦＲ）が０．８〜３．０ｇ／１０分であり、
数平均分子量（Ｍｎ）が８万〜１３万であり、
ピーク分子量（Ｍｔｏｐ）が２０万〜３５万であり、
Ｚ平均分子量（Ｍｚ）が７５万以上であり、
分子量１００万〜１５０万における分岐比ｇＭが０．８５〜０．４０である、
発泡用スチレン系樹脂組成物。
【請求項２】
請求項１に記載の発泡用スチレン系樹脂組成物であって、
スチレンを必須の含有成分とするビニル系モノマーに、数平均として１分子中にビニル基を２以上有し、分岐構造を有する溶剤可溶性多官能ビニル共重合体を、質量基準で５０ｐｐｍ〜１０００ｐｐｍ添加する工程と、
該溶剤可溶性多官能ビニル共重合体および該ビニル系モノマーを重合させる工程と、
を含む生産方法で得られる高分子量体を含む、
発泡用スチレン系樹脂組成物。
【請求項３】
請求項２に記載の発泡用スチレン系樹脂組成物であって、
前記溶剤可溶性多官能ビニル共重合体が、
ジビニル化合物と、該ジビニル化合物に対して共重合可能なモノビニル化合物と、を含む原料を重合して得られ、
更に下記式（ａ１）で表される該ジビニル化合物由来のペンダントビニル基含有単位を構造単位中にモル分率として０．０５〜０．５０の範囲で含有し、
その重量平均分子量における慣性半径（ｎｍ）と、上記モル分率と、の比が１〜１００の範囲内にある、
発泡用スチレン系樹脂組成物。
【化１】
2014227459.tif 000007
（式中、Ｒ１はジビニル化合物に由来する炭化水素基を示す。）
【請求項４】
請求項１〜３のいずれかに記載の発泡用スチレン系樹脂組成物であって、
前記発泡用スチレン系樹脂組成物が、ポリスチレン系樹脂発泡シート、ポリスチレン系樹脂非発泡シートの少なくとも１つ以上からなるリサイクル原料を０〜５０質量％含む原料から製造されている、
発泡用スチレン系樹脂組成物。
【請求項５】
請求項１〜４のいずれかに記載の発泡用スチレン系樹脂組成物を発泡押出しする工程を含む、
スチレン系樹脂発泡シートの製造方法。
【請求項６】
請求項５に記載の製造方法によって得られるスチレン系樹脂発泡シート。
【請求項７】
請求項６に記載のスチレン系樹脂発泡シートを成形してなる食品包装用容器。
【発明の詳細な説明】
【技術分野】
【０００１】
本発明は、発泡用スチレン系樹脂組成物、スチレン系樹脂発泡シート、その製造方法及び食品包装容器に関する。
【背景技術】
【０００２】
スチレン系樹脂の押出発泡シートは、緩衝性や熱遮断性などの特徴を活かして、食料品トレー、弁当箱、即席麺容器、納豆容器、カップ等に広く使用されている。このような発泡シートには軽量化とともに、深絞り成形品などの多様な形状に対応できるよう、二次成形性の向上が求められている。
【０００３】
しかしながら、押出発泡シートを軽量化した場合、発泡シートを構成する樹脂量が減少するため、二次成形時の亀裂や破れが生じ易くなるとともに、シート巻取時の割れや容器の腰強度が低下する問題がある。こうした問題は特に深絞り成形において顕著であり、強度と二次成形性を高度に両立させた材料が要求されている。
【０００４】
この問題の改善策として、特許文献１〜３には、重合開始剤として特定の有機過酸化物を用いてスチレン系単量体を重合したポリスチレン系樹脂を用いる方法が開示されており、特許文献４〜５には、特定の流動性と溶融張力を有するスチレン系樹脂を用いる方法が開示されている。
【０００５】
また、二次成形性を改善する手段としては、例えば特許文献６〜７のように、スチレン系樹脂に高分子量成分を含有させる方法が知られている。
【先行技術文献】
【特許文献】
【０００６】
【特許文献１】特開平１１−２４６６２４号公報
【特許文献２】特開２００３−４９０３３号公報
【特許文献３】特開２００５−２８１４７５号公報
【特許文献４】特開２００９−２９８７１号公報
【特許文献５】特開２０１１−３２３６２号公報
【特許文献６】特開２００３−２９２７０７号公報
【特許文献７】特開２０１１−２２５８６６号公報
【発明の概要】
【発明が解決しようとする課題】
【０００７】
しかしながら、上記文献記載の従来技術は、以下の点で改善の余地を有していた。
第一に、特許文献１〜５の技術では、いずれの場合も発泡シートの二次成形性については不十分である。
第二に、特許文献６〜７の技術では、発泡シートの強度においては、高分子量成分の添加が必ずしも有効とは限らず、場合によっては強度低下を招く場合さえあるため、発泡シートの強度と二次成形性を両立させることは困難であった。
本発明は上記事情に鑑みてなされたものであり、上記に記載したスチレン系樹脂発泡シートの軽量化と二次成形性のバランスに優れるという課題を達成することを目的とする。
【課題を解決するための手段】
【０００８】
本発明者らは、上記に記載したスチレン系樹脂発泡シートの軽量化と二次成形性のバランスに優れるという課題を達成するため、鋭意研究を進めたところ、スチレン系樹脂のメルトマスフローレイト、数平均分子量（Ｍｎ）、ピーク分子量（Ｍｔｏｐ）、Ｚ平均分子量（Ｍｚ）、及び分岐度を特定の範囲とする事で、前記目的が達成されることを見出し、本発明の完成に至った。
即ち、本発明に係る発泡用スチレン系樹脂組成物は、２００℃、４９Ｎ荷重で測定したメルトマスフローレイト（ＭＦＲ）が０．８〜３．０ｇ／１０分であり、数平均分子量（Ｍｎ）が８万〜１３万であり、ピーク分子量（Ｍｔｏｐ）が２０万〜３５万であり、Ｚ平均分子量（Ｍｚ）が７５万以上であり、分子量１００万〜１５０万における分岐比ｇＭが０．８５〜０．４０である。なお、上記の発泡用スチレン系樹脂組成物は本発明の一態様であり、本発明のスチレン系樹脂発泡シートの製造方法、スチレン系樹脂発泡シート、食品包装用容器なども、同様の構成を有する。
【発明の効果】
【０００９】
本発明の発泡用スチレン系樹脂を用いることで、強度と二次成形性のバランスに優れる発泡シートを得ることができ、発泡シートの軽量化と深絞り成形が可能となる。また、リサイクル材を配合しても物性低下が少なく良質な発泡シートが得られる。
【発明を実施するための形態】
【００１０】
以下、本発明の実施の形態について、詳細に説明する。なお、同様な構成要素については繰り返しを避けるため適宜説明を省略する。なお、本明細書でＡ〜Ｂと記載するときには、Ａ以上Ｂ以下を意味するものとする。
【００１１】
＜発泡用スチレン系樹脂組成物の特性＞
本実施形態は、スチレン系樹脂発泡シートの軽量化と深絞り成形が可能な発泡用スチレン系樹脂組成物に関するものであり、強度と二次成形性に優れ、且つリサイクル材を配合した場合でも物性の低下が少ないスチレン系樹脂発泡シートを提供する。本実施形態の発泡用スチレン系樹脂組成物の２００℃、４９Ｎ荷重の条件にて測定したメルトマスフローレート（ＭＦＲ）は、０．８〜３．０ｇ／１０分であり、好ましくは０．８〜２．５ｇ／１０分であり、更に好ましくは１．０〜２．０ｇ／１０分である。３．０ｇ／１０分を超えると強度と二次成形性が低下するため、スチレン系樹脂発泡シートの軽量化が困難となる。また、スチレン系樹脂組成物の生産性を考慮すると０．８ｇ／１０分以上であることが好ましい。なお、このメルトマスフローレート（ＭＦＲ）は、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０ｇ／１０分のうち任意の２つの値の範囲内であってもよい。
【００１２】
本実施形態の発泡用スチレン系樹脂組成物の数平均分子量（Ｍｎ）は８〜１３万である。Ｍｎが８万未満では発泡シートが脆くなるため、発泡シートの製造時や輸送時に割れが発生する場合がある。また、Ｍｎが１３万を超える場合には流動性が低下するために、スチレン系樹脂組成物の生産性が悪化する。スチレン系樹脂組成物のＭｎは、重合工程の反応温度、滞留時間、重合開始剤の種類及び添加量、連鎖移動剤の種類及び添加量、重合時に使用する溶媒の種類及び量によって調整することができる。また、連続重合の場合、重合工程終了後に未反応のモノマーと重合溶媒を除去するために脱揮工程が設けられ、一般的には加熱器付き真空脱揮槽や脱揮押出機が設けられるが、その際、加熱器の温度をできるだけ低く設定することで、未反応モノマーの重合による低分子量成分の生成を抑えることができ、Ｍｎを高く調整できる。なお、この数平均分子量（Ｍｎ）は８万、９万、１０万、１１万、１２万、１３万のうち任意の２つの値の範囲内であってもよい。
【００１３】
本実施形態の発泡用スチレン系樹脂組成物のピーク分子量（Ｍｔｏｐ）は２０万〜３５万であり、好ましくは２５万〜３５万であり、更に好ましくは２８万〜３５万である。Ｍｔｏｐが２０万未満では発泡シート、及びその成形品における腰強度が低下するため、軽量化が困難となる。また、Ｍｔｏｐが３５万を超える場合には流動性が低下するために、スチレン系樹脂組成物の生産性が悪化する。スチレン系樹脂組成物のＭｔｏｐは、重合工程の反応温度、滞留時間、重合開始剤の種類及び添加量、連鎖移動剤の種類及び添加量、重合時に使用する溶媒の種類及び量によって調整することができる。なお、このピーク分子量（Ｍｔｏｐ）は２０万、２１万、２２万、２３万、２４万、２５万、２６万、２７万、２８万、２９万、３０万、３１万、３２万、３３万、３４万、３５万のうち任意の２つの値の範囲内であってもよい。
【００１４】
本実施形態の発泡用スチレン系樹脂組成物のＺ平均分子量（Ｍｚ）は７５万以上であり、好ましくは９０万以上、更に好ましくは１００万以上である。Ｍｚが７５万未満では発泡シートの二次成形性が低下する。スチレン系樹脂組成物のＭｚは、重合工程の反応温度、滞留時間、重合開始剤の種類及び添加量、重合時に使用する溶媒の種類及び量によって調整することができるが、これらの条件に加えて後述する溶剤可溶性多官能ビニル化合物共重合体を重合工程のいずれかで添加することで、効率良くＭｚを上げることができる。なお、このＺ平均分子量（Ｍｚ）は７５万、８０万、８５万、９０万、９５万、１００万、１０５万、１１０万、１１５万、１２０万、１２５万、１３０万、１３５万、１４０万、１４５万、１５０万のうち任意の値以上、またはこれらのうち任意の２つの値の範囲内であってもよい。
【００１５】
本実施形態の発泡用スチレン系樹脂組成物の分子量１００万〜１５０万における分岐比ｇＭは、０．８５〜０．４０であり、０．８０〜０．５０であることが好ましい。分岐比ｇＭは、スチレン系樹脂組成物中に含まれる高分岐型超高分子量体の分岐の程度を表しており、分岐比ｇＭが低いほど分岐が多いことを表している。分岐比ｇＭが０．８５超えると分岐が不足し、本実施形態の十分な効果が得られない。分岐比ｇＭが０．４０未満として分岐を増やしても、それ以上の改良効果が得られない。なお、この分岐比ｇＭは０．８５、０．８０、０．７５、０．７０、０．６５、０．６０、０．５５、０．５０、０．４５、０．４０のうち任意の２つの値の範囲内であってもよい。
【００１６】
分岐比ｇＭは分岐の程度に関係しており、多官能重合開始剤、及び後述する多官能ビニル共重合体のうち１種若しくは両方を重合工程のいずれかで添加することで調整することができるが、高分岐型超高分子量成分を効率良く生成させるために、多官能ビニル共重合体を用いることが好ましく、多官能ビニル共重合体と４官能性以上の多官能重合開始剤を併用して用いることがさらに好ましい。
【００１７】
本実施形態のスチレン系樹脂組成物の２００℃で測定した溶融張力値は１２〜２０ｇｆであることが好ましく、１４〜２０ｇｆであることがより好ましい。溶融張力値が１２ｇｆ未満では、発泡シートの軽量化が不十分となり、溶融張力値が２０ｇｆを超えると二次成形性が悪化するため好ましくない。なお、この溶融張力値は１２、１３、１４、１５、１６、１７、１８、１９、２０ｇｆのうち任意の２つの値の範囲内であってもよい。
【００１８】
本実施形態のスチレン系樹脂組成物のメタノール可溶分は、２．０質量％以下であることが好ましく、１．５質量％であることがより好ましい。メタノール可溶分が２．０質量％を超えると容器の耐熱性が低下して好ましくない。メタノール可溶分とは樹脂組成物中のメタノールに可溶な成分を指し、例えばスチレン系樹脂の重合過程や脱揮工程で副生成するスチレンオリゴマー（スチレンダイマー、スチレントリマー）の他に流動パラフィン、シリコーンオイル等の各種添加剤や残存スチレンモノマー及び重合溶媒等の低分子量成分が含まれる。メタノール可溶分は、重合過程で副生成するスチレンオリゴマー（スチレンダイマー、スチレントリマー）の発生量、流動パラフィン等の各種添加剤の添加量、残存スチレンモノマー及び重合溶媒の量により調整することができる。
【００１９】
＜発泡用スチレン系樹脂組成物の原料および製造方法＞
本実施形態の発泡用スチレン系樹脂組成物は原料としてスチレンモノマーを必須成分（必須の含有成分）とするが、スチレンの単独重合体の他に、スチレンと共重合可能な少量のビニル系モノマーが含まれていても良い。ビニル系モノマーの例としてはαメチルスチレンやｐ−メチルスチレン等の置換スチレンやアクリル酸、メタクリル酸、アクリル酸ブチル、メタクリル酸メチル等のアクリル系モノマー、アクリロニトリル、メタクリロニトリル等のシアン化ビニル系モノマー、無水マレイン酸等が挙げられる。
【００２０】
本実施形態の発泡用スチレン系樹脂組成物の重合方法としては塊状重合法、溶液重合、懸濁重合法等の公知のスチレン重合法が挙げられる。また、溶媒として例えばベンゼン、トルエン、エチルベンゼン、及びキシレン等のアルキルベンゼン類やアセトン、メチルエチルケトン等のケトン類、ヘキサンやシクロヘキサン等の脂肪族炭化水素等が使用できる。反応器の様式としては、完全混合型反応器、プラグフロー反応器、ループ型反応器等を組み合わせた連続重合方式が好適に用いられる。
【００２１】
本実施形態の発泡用スチレン系樹脂組成物の重合方法では、スチレンモノマーに分岐構造を有する多官能ビニル共重合体（架橋剤）を、質量基準で５０ｐｐｍ〜１０００ｐｐｍ添加することが好ましく、１００〜５００ｐｐｍ添加することがさらに好ましい。多官能ビニル共重合体はスチレンモノマーと共重合されることで、高分岐型超高分子量体を生成する。多官能ビニル共重合体は重合原料中に添加することができるが、スチレンモノマーや重合溶媒と混合し重合工程の途中から供給しても良い。多官能ビニル共重合体の配合量が５０ｐｐｍ未満の場合は、高分岐型超高分子量体の生成が少なく、本実施形態の効果が得られない場合がある。また、１０００ｐｐｍを超える場合、重合工程において重合溶液の粘度が著しく上昇し、生産が困難となる場合があり、添加量に見合った効果も得られない。なお、この多官能ビニル共重合体（架橋剤）の添加量は５０、１００、１５０、２００、２５０、３００、３５０、４００、４５０、５００、５５０、６００、６５０、７００、７５０、８００、８５０、９００、９５０、１０００ｐｐｍのうち任意の２つの値の範囲内であってもよい。
【００２２】
本実施形態の多官能ビニル共重合体は、特開２００４−１２３８７３号公報、特開２００５−２１３４４３号公報、ＷＯ２００９／１１０４５３等に開示されている方法に準じて得ることができる。具体的には、ジビニル化合物と少なくとも１種以上のモノビニル化合物と、を含む原料を共重合させて、式（ａ１）で示される反応性のペンダントビニル基を有する共重合体を得るものである。さらに、上記特許文献に記載されるように末端にビニル基以外の他の末端基が導入されたものを使用することもでき、特にフェノキシメタクリレート類のような不飽和結合を分子内に有する化合物にて末端変性されたものは（ａ１）以外にも架橋点として作用することが可能となるため好ましい。この場合は、末端の不飽和結合含有構造単位（ａ２）もビニル基を有するので、式（ａ１）の構造単位との合計のモル分率（ａ３）は、全体のビニル基の存在量を示すことになる。
【化１】
2014227459.tif 000002
（式中、Ｒ１はジビニル芳香族化合物に由来する芳香族炭化水素基を示す。）
【００２３】
多官能ビニル共重合体を得るために使用するジビニル化合物としては、ジビニルベンゼンに代表されるジビニル芳香族化合物類やエチレングリコールジ（メタ）アクリレートに代表される脂肪族、脂環式（メタ）アクリレート類等が例示される。
【００２４】
また、ここで使用するモノビニル化合物としては、前述したようなスチレン等のモノビニル芳香族化合物を含むビニル系モノマー類が挙げられる。
【００２５】
多官能ビニル共重合体の製造方法としては、例えば、ジビニル芳香族化合物、モノビニル芳香族化合物及び他のモノビニル化合物から選ばれる２種以上の化合物を、ルイス酸触媒、エステル化合物から選ばれる助触媒の存在下、カチオン共重合させることにより得ることができる。また（メタ）アクリレート系のジビニル、モノビニル化合物を使用する場合は、カチオン重合では反応が進行しないため過酸化物等のラジカル触媒の存在下でラジカル重合することにより得ることができる。
【００２６】
ジビニル化合物とモノビニル化合物の使用量は、本実施形態で使用される多官能ビニル共重合体の組成を与えるように決められるが、ジビニル化合物を、好ましくは全単量体の１０〜５０モル％、より好ましくは３０〜５０モル％使用する。モノビニル化合物を好ましくは全単量体の９０〜５０モル％、より好ましくは７０〜５０モル％使用する。ここで、２−フェノキシエチルメタクリレートのようなカチオン重合においては末端変性剤として作用するものは単量体としては計算しない。
【００２７】
多官能ビニル共重合体の製造で用いられるルイス酸触媒としては、金属イオン（酸）と配位子（塩基）からなる化合物であって、電子対を受け取ることのできるものであれば特に制限なく使用できる。分子量及び分子量分布の制御及び重合活性の観点から、三フッ化ホウ素のエーテル（ジエチルエーテル、ジメチルエーテル等）錯体が最も好ましく使用される。ルイス酸触媒は単量体化合物１モルに対して、０．００１〜１０モルの範囲内で用いるが、より好ましくは０．００１〜０．０１モルである。ルイス酸触媒の使用量が過大であると、重合速度が大きくなりすぎるため、分子量分布の制御が困難となるので好ましくない。
【００２８】
助触媒としてはエステル化合物から選ばれる１種以上が挙げられる。その中で、重合速度及び共重合体の分子量分布制御の観点から炭素数４〜３０のエステル化合物が好適に使用される。入手の容易さの観点から、酢酸エチル、酢酸プロピル及び酢酸ブチルが好適に使用される。助触媒は単量体化合物１モルに対して０．００１〜１０モルの範囲内で使用するが、より好ましくは０．０１〜１モルである。助触媒の使用量が過大であると、重合速度が減少し、共重合体の収率が低下する。一方、助触媒の使用量が過少であると、重合反応の選択性が低下し、分子量分布の増大、ゲルの生成等が生じる他、重合反応の制御が困難となる。
【００２９】
また、ラジカル重合で多官能ビニル共重合体を製造する際に用いられる触媒としては、アゾビスイソブチロニトリルに代表されるアゾ系化合物、ジベンゾイルパーオキサイド、ｔ−ブチルパーオキシベンゾエート等の単官能性の過酸化物や１，１−ビス（ｔ−ブチルパーオキシ）シクロヘキサンのような２官能性以上の多官能性の過酸化物が例示され、単独または２種以上を併用して使用することができる。
【００３０】
本実施形態で使用する多官能ビニル共重合体は上記のような製造方法で得ることができるが、単量体として使用するジビニル化合物のビニル基の一部は重合させずに残すことが必要である。そして、少なくとも平均して１分子中に２以上、好ましくは３以上のビニル基が存在するようにする。このビニル基は主として上記式（ａ１）で表わされる構造単位として存在する。そして、ビニル基の一部は重合させずに残すことにより架橋反応を抑制し、溶剤可溶性を与えることができる。ここで、溶剤可溶性とは、トルエン、キシレン、ＴＨＦ（テトラヒドロフラン）、ジクロロエタン又はクロロホルムに可溶であることをいい、具体的にはこれらの溶媒１００ｇに、２５℃において５ｇ以上が溶解し、ゲルが発生しないことをいう。一方、ジビニル化合物の一部は２つビニル基が反応して架橋又は分岐することが必要であり、これにより分岐構造を有する共重合体とすることができる。このように、ジビニル化合物の一部については２つのビニル基の一つは反応させ、一つは重合させずに残し、他の一部については２つのビニル基を共に反応させることにより本実施形態で使用する多官能ビニル共重合体を得ることができる。このような多官能ビニル共重合体を得る重合方法は、上記のように公知であり、上記のようにして製造することができる。
【００３１】
多官能ビニル共重合体の重量平均分子量（Ｍｗ）は、１，０００〜１００，０００であることが好ましく、５，０００〜７０，０００がより好ましい。１，０００より小さい場合は、連続重合において、重合反応器の壁面に存在する境膜と呼ばれる流動が停止している領域においてゲル化が進行することがあるため好ましくない。
【００３２】
多官能ビニル共重合体に導入されるジビニル化合物由来のビニル基を含有するユニットは上記式（ａ１）で表わされる構造単位を有するが、この構造単位（ａ１）のモル分率は、０．０５〜０．５０である。０．０５モルより少ない場合は、高分子量の高分岐型ポリスチレンが得られにくいため好ましくない。一方、０．５０モルを超える場合は、高分岐型ポリスチレンの分子量が過度に増大し、ゲル化が起こりやすくなるため好ましくない。なお、この構造単位（ａ１）のモル分率は０．０５、０．１０、０．１５、０．２０、０．２５、０．３０、０．３５、０．４０、０．４５、０．５０のうち任意の２つの値の範囲内であってもよい。
上記したように不飽和結合を分子内に有する化合物にて末端変性したものは、式（ａ１）で表わされる構造単位の他に、末端の不飽和結合含有構造単位（ａ２）もビニル基を有するので、両者の合計のモル分率（ａ３）が、０．０５〜０．５０である。
【００３３】
また、多官能ビニル共重合体は、その重量平均分子量における慣性半径（ｎｍ）と上記構造単位（ａ１）のモル分率又は上記合計のモル分率（ａ３）との比が１〜１００の範囲にあることが好ましい。高分岐型超高分子量体をゲル化を伴わずに調整するためには、１０〜８０の範囲が更に好ましい。上記の比が１００を超える場合は、ゲル化は進行しないが、高分子量の高分岐型ポリスチレンが得られにくいため好ましくない。一方、１より小さい場合は、高分岐型ポリスチレンの分子量が過度に増大し、ゲル化が起こりやすくなるため好ましくない。なお、この慣性半径（ｎｍ）と構造単位（ａ１）のモル分率又はモル分率（ａ３）との比は１、２、３、４、５、６、７、８、９、１０、２０、３０、４０、５０、６０、７０、８０、９０、１００のうち任意の２つの値の範囲内であってもよい。
【００３４】
ここで定義した慣性半径と二重結合の含有量を表わす指標である構造単位（ａ１）のモル分率又は上記合計のモル分率（ａ３）の比は、高分岐型超高分子量体を構成する際に、核となる多官能ビニル共重合体が重合反応溶液中でどのような広がりの中に、どれだけの反応点を有しているかを表す指標といえる。この比が小さ過ぎると、反応点が近傍にあり、ゲル化を引き起こしやすくなり、またこの比が大き過ぎると分岐型成分の高分子量化が困難となる。
【００３５】
本実施形態のスチレン系樹脂組成物を製造する際には、重合反応の制御の観点から、必要に応じて重合溶媒、有機過酸化物等の重合開始剤や脂肪族メルカプタン等の連鎖移動剤を使用することができる。
【００３６】
重合開始剤として、有機化酸化物、例えば過酸化ベンゾイル、ｔ−ブチルパーオキシベンゾネート、１，１−ビス（ｔ−ブチルパーオキシ）シクロヘキサン、１，１−ビス（ｔ−ブチルパーオキシ）−３，３，５−トリメチルシクロヘキサン、ｔ−ブチルパーオキシイソプロピルカーボネート、ジクミルパーオキサイド、ｔ−ブチルクミルパーオキサイド、ｔ−ブチルパーオキシアセテート、ｔ−ブチルパーオキシ−２−エチルヘキサノエート、２，２−ビス（４，４−ジ−ｔ−ブチルパーオキシシクロヘキシル）プロパン、ポリエーテルテトラキス（ｔ−ブチルパーオキシカーボネート）、エチル−３，３−ジ（ｔ−ブチルパーオキシ）ブチレート、ｔ−ブチルパーオキシイソブチレート等が挙げられるが、中でも、２，２−ビス（４，４−ジ−ｔ−ブチルパーオキシシクロヘキシル）プロパン、ポリエーテルテトラキス（ｔ−ブチルパーオキシカーボネート）等の４官能重合開始剤を使用することが好ましい。
【００３７】
連鎖移動剤としては、例えば、脂肪族メルカプタン、芳香族メルカプタン、ペンタフェニルエタン、α−メチルスチレンダイマー及びテルピノーレン等を使用できる。
【００３８】
本実施形態のスチレン系樹脂組成物には、必要に応じてゴム質を含有する成分としてＨＩ−ＰＳ樹脂、ＭＢＳ樹脂等のゴム強化芳香族ビニル系樹脂やＳＢＳ等の芳香族ビニル系熱可塑性エラストマーが数％程度含有されていても良い。また、ステアリン酸、ステアリン酸亜鉛、ステアリン酸カルシウム、ステアリン酸マグネシウム等の高級脂肪酸及びその塩やエチレンビスステアリルアミド等の滑剤、流動パラフィン等の可塑剤、酸化防止剤が含まれていても良い。
【００３９】
また、本実施形態のスチレン系樹脂組成物を製造するための原料には、ポリスチレン系樹脂発泡シート、ポリスチレン系樹脂非発泡シートの少なくとも１つ以上からなるリサイクル原料を０〜５０質量％含むことができる。ポリスチレン系樹脂発泡シートとしては、本実施形態のスチレン系樹脂組成物から作成された発泡シートを用いても良いし、それ以外のポリスチレン系樹脂から作成された発泡シートを用いても良い。また、ポリスチレン系樹脂非発泡シートとしては、２軸延伸ポリスチレン系樹脂シート等を用いることができる。なお、このリサイクル原料の含有率は０、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０質量％のうち任意の２つの値の範囲内であってもよい。
リサイクル原料の形態としては、上記、ポリスチレン系樹脂発泡シート、ポリスチレン系樹脂非発泡シートのみならず、これらの熱成形品、熱成形品をシートから打抜いた際に発生するスケルトンと呼ばれる端材等も含まれる。また、リサイクル原料は、シート、熱成形品、スケルトン等の粉砕品を直接バージン材と混ぜて使用しても良く、粉砕品からリサイクルペレットを作成し、発泡押出機に導入する前にバージン材とドライブレンドして使用しても良い。リサイクル原料の分子量については、特に制限は無いが、重量平均分子量（Ｍｗ）が２０万以上であることが好ましい。
【００４０】
＜スチレン系樹脂発泡シートおよびその製造方法＞
本実施形態の発泡用スチレン系樹脂組成物は押出発泡用であり、押出発泡シートとして好適に用いられる。押出発泡シートの製造方法として、公知の押出発泡シート製造装置を用いることができる。具体的には、単軸押出機や二軸押出機を２基直列に配置し、１基目の押出機で発泡剤を発泡核剤とともに溶融混錬し、２基目の押出機で冷却により樹脂温度を１２０℃〜１８０℃に調整した後、サーキュラーダイスにより大気に放出し減圧発泡する方法が挙げられる。
【００４１】
発泡剤としては、プロパン、ノルマルブタン、イソブタン、ペンタン、ヘキサン等の脂肪族炭化水素、シクロブタン、シクロペンタン等の環式脂肪族炭化水素、トリクロロフロロメタン、ジクロロジフロロメタン、１，１−ジフルオロエタン、１，１−ジフルオロ−クロライド、メチレンクロライド等のハロゲン化炭化水素等の物理発泡剤を用いることができる。また、アゾジカルボンアミド、ジニトロソペンタメチレンテトラミン、アゾビスイソブチロニトリル、重炭酸ナトリウム、クエン酸等の分解型発泡剤、二酸化炭素、窒素等の無機ガスや水を使用することもできる。これら発泡剤を適宜混合して使用できるが、工業的にはブタンが使用されることが多く、発泡押出性や発泡シートの二次成形性、発泡剤の観点から、イソブタンとノルマルブタンからなる混合ブタンを使用することが好ましい。ブタンはポリスチレン系樹脂に対する透過速度が遅いため、発泡押出直後は発泡シート中に通常１〜３質量%程度残存する。この残存量は二次成形における二次発泡厚や熱成形性に影響するため、一定の熟成期間を設けることで適宜調整する。
【００４２】
発泡核剤としては、タルク、炭酸カルシウム、クレー等の無機物粉末が挙げられ、これらを単独あるいは混合物としても用いることができる。中でも、気泡径を小さくする効果が大きく、安価という点でタルクが最も好ましい。発泡核剤の添加方法は特に制限が無く、直接押出機の供給孔に添加しても良いし、耐熱性樹脂と共に添加することもできる。また、スチレンの単独重合体やポリスチレン等を基材としたマスターバッチを作成し、そのマスターバッチを用いて供給することもできる。発泡核剤の添加量は通常、０．１〜５質量％である。また、該マスターバッチには高級脂肪酸や高級脂肪酸の金属塩をあらかじめ配合しておいても良い。また、エチレンビスステアリルアミド等の滑材、流動パラフィンやシリコーンオイル等の展着剤、その他の界面活性剤、帯電防止剤、酸化防止剤、可塑剤、耐候剤、顔料等が含まれていても良い。
【００４３】
本実施形態の押出発泡シートの厚さは０．５〜４．０ｍｍが好ましく、１．０〜３．０ｍｍがより好ましい。押出発泡シートの厚さが０．５ｍｍ未満では、２次成形後の容器の強度や断熱性が低下する。押出発泡シートの厚さが４．０ｍｍを超える場合、２次成形時にシートの温度ムラが発生しやすく、成形性が悪化する。
【００４４】
本実施形態の押出発泡シートの密度は軽量化の観点から８０ｋｇ／ｍ３以下であることが好ましく、７０ｋｇ／ｍ３以下であることがより好ましい。密度Ｄ（ｋｇ／ｍ３）は、発泡シートの坪量Ｓ（ｇ／ｍ２）とシート厚さＴ（ｍｍ）より、Ｄ＝Ｓ／Ｔで算出することができる。
【００４５】
本実施形態の押出発泡シートにおいて、シートの厚み方向の平均気泡径Ｘは０．１０〜０．４０ｍｍであることが好ましい。シートの厚み方向の平均気泡径Ｘが０．１０ｍｍ未満であると２次成形における成形性が低下する。シートの厚み方向の平均気泡径Ｘが０．４０ｍｍを超える場合、発泡シートの外観が悪化し、強度も低下する。
【００４６】
また、押出方向の平均気泡径Ｙと厚み方向の平均気泡径Ｘの比（Ｙ／Ｘ）、及び幅方向の平均気泡径Ｚと厚み方向の平均気泡径Ｘの比（Ｚ／Ｘ）は各々１．０〜２．５であることが好ましい。Ｙ／Ｘ、Ｚ／Ｘが１．０未満であると２次成形時のドローダウンが大きくなるため望ましくない。また、Ｙ／Ｘ、Ｚ／Ｘが２．５を超える場合、気泡の扁平度が大きく発泡シートの強度が低下する場合がある。
【００４７】
シートの厚み方向の平均気泡径Ｘ、押出方向の平均気泡径Ｙ、幅方向の平均気泡径Ｚは発泡シートの押出方向の垂直断面、幅方向の垂直断面を走査型電子顕微鏡を用いて観察し、ＡＳＴＭ  Ｄ２８４２−０６に記載の平均弦長に基づいて下記式を用いて算出することができる。
平均弦長＝直線の長さ／気泡数
平均気泡径＝平均弦長／０．６１６
【００４８】
また、本実施形態の押出発泡シートには、厚み方向の中央部に比べて密度が大きい、いわゆるスキン層と呼ばれる表面層をシートの表裏面に設けることができる。スキン層を設けることで、シートの強度を上げることができ、外観も美麗に仕上がる。スキン層はサーキュラーダイスを出た直後の発泡シート表面を風冷することによって調整できる。
【００４９】
本実施形態の押出発泡シートは、その片面もしくは両面に熱可塑性樹脂シート又はフィルムを積層することにより、成形性、強度、剛性を改良することができる。上記、シートやフィルムを構成する熱可塑性樹脂としてはポリスチレン、ハイインパクトポリスチレン等のポリスチレン系樹脂、ポリプロピレン系樹脂、ポリエステル系樹脂、高密度ポリエチレン、低密度ポリエチレン、直鎖低密度ポリエチレン、エチレン−酢酸ビニル共重合体等が挙げられるが、接着層を用いなくても積層可能でリサイクル性も良好なポリスチレン系樹脂が好ましい。
【００５０】
前記で積層される熱可塑性樹脂シート又はフィルムの厚みに特に制限はないが、０．０１ｍｍ〜０．３ｍｍが好ましい。シート又はフィルムの厚みが薄いと物性の改良効果が小さく、厚すぎると軽量化の観点から望ましくない。
【００５１】
本実施形態の押出発泡シートは、真空成形や圧空成形などの熱成形することで、トレー、即席麺容器、納豆容器、カップ等の容器に二次成形することができ、特に深絞り成形用途に適している。
以上、本発明の実施形態について述べたが、これらは本発明の例示であり、上記以外の様々な形で説明することもできる。
即ち、本実施形態は、別の観点から表現すれば、下記（１）〜（６）に示す形でも表すことができる。
（１）２００℃、４９Ｎ荷重で測定したメルトマスフローレイト（ＭＦＲ）が０．８〜３．０ｇ／１０分で、数平均分子量（Ｍｎ）が８万〜１３万、ピーク分子量（Ｍｔｏｐ）が２０万〜３５万、Ｚ平均分子量（Ｍｚ）が７５万以上であり、分子量１００万〜１５０万における分岐比ｇＭが０．８５〜０．４０であることを特徴とする多分散高分岐型発泡用スチレン系樹脂組成物。
（２）スチレンを必須とするビニル系モノマーに、平均して１分子中にビニル基を２以上有し、分岐構造を有する溶剤可溶性多官能ビニル共重合体を、質量基準で５０ｐｐｍ〜１０００ｐｐｍ添加し、連続的に配置された重合反応器に供給して重合反応を進行させ、該溶剤可溶性多官能ビニル共重合体と該ビニルモノマーが重合して生じる高分岐型超高分子量体を含む前記（１）記載の多分散高分岐型スチレン系樹脂組成物
（３）溶剤可溶性多官能ビニル共重合体が、ジビニル化合物と共重合可能なモノビニル化合物とを重合して得られ、更に下記式（ａ１）で表されるジビニル化合物由来のペンダントビニル基含有単位を構造単位中にモル分率として０．０５〜０．５０の範囲で含有し、その重量平均分子量における慣性半径（ｎｍ）と上記モル分率の比が１〜１００の範囲内にあることを特徴とする前記（２）記載の多分散高分岐型発泡用スチレン系樹脂組成物。
【化１】
2014227459.tif 000003
（式中、Ｒ１はジビニル化合物に由来する炭化水素基を示す。）
（４）前記多分散高分岐型発泡用スチレン系樹脂組成物が、ポリスチレン系樹脂発泡シート、ポリスチレン系樹脂非発泡シートの少なくとも１つ以上からなるリサイクル原料を０〜５０質量%含むことを特徴とする前記（１）〜（３）記載の多分散高分岐型発泡用スチレン系樹脂組成物。
（５）前記（１）〜（４）記載の多分散高分岐型発泡用スチレン系樹脂組成物を発泡押出しすることを特徴とするスチレン系樹脂発泡シートの製造方法。
（６）前記（５）に記載の製造方法によって得られるスチレン系樹脂発泡シート。
（７）前記（６）に記載のスチレン系樹脂発泡シートを成形してなる食品包装用容器。
【実施例】
【００５２】
以下、実施例を挙げて本発明を具体的に説明するが、本発明はこれら実施例に限定されるものではない。
【００５３】
＜溶剤可溶性多官能ビニル化合物共重合体Ａ（架橋剤Ａ）の製造＞
ジビニルベンゼン３．１モル（３９９．４ｇ）、エチルビニルベンゼン０．７モル（９５．１ｇ）、スチレン０．３モル（３１．６ｇ）、２−フェノキシエチルメタクリレート２．３モル（４６３．５ｇ）、トルエン９７４．３ｇを３．０Ｌの反応器内に投入し、５０℃で４２．６ｇの三フッ化ホウ素ジエチルエーテル錯体を添加し、６．５時間反応させた。重合反応を炭酸水素ナトリウム溶液で停止させた後、純水で３回油層を洗浄し、室温で反応混合液を大量のメタノールに投入し、重合体を析出させた。得られた重合体をメタノールで洗浄し、濾別、乾燥、秤量して、多官能ビニル芳香族共重合体Ａ（架橋剤Ａ）３７２．５ｇを得た。この多官能ビニル共重合体Ａ（架橋剤Ａ）の重量平均分子量Ｍｗは８０００で、ジビニル化合物由来のビニル基を含有する構造単位（ａ１）のモル分率は０．４４、末端の２−フェノキシエチルメタクリレート由来の二重結合（ａ２）は０．０３、両者を合わせた合計のモル分率（ａ３）は０．４７であった。また重量平均分子量８０００における共重合体の慣性半径は６．３ｎｍであった。本共重合体の慣性半径と二重結合のモル分率の比は１３．４であり、かつ、直鎖型の分子量８０００における慣性半径が１５ｎｍであることと比較すると本合成例における多官能ビニル共重合体は分岐構造をとっていることがわかる。
【００５４】
＜スチレン系樹脂組成物ＰＳ−１〜ＰＳ１３の製造＞
完全混合型撹拌槽である第１反応器と第２反応器及び静的混合器付プラグフロー型反応器である第３反応器を直列に接続して重合工程を構成した。各反応器の容量は、第１反応器を３９リットル、第２反応器を３９リットル、第３反応器を１６リットルとした。表１に記載の原料組成にて、原料溶液を作成し、第１反応器に原料溶液を表１に記載の流量にて連続的に供給した。重合開始剤は、第１反応器の入口で表１に記載の添加濃度（原料スチレンに対する質量基準の濃度）となるように原料溶液に添加し、均一混合した。表１に記載の重合開始剤は以下のものを用いた。
重合開始剤：２，２−ジ（４，４−ｔ−ブチルパーオキシシクロヘキシル）プロパン（日油株式会社製パーテトラＡを使用した。）
なお、第３反応器では、流れの方向に沿って温度勾配をつけ、中間部分、出口部分で表１の温度となるよう調整した。
続いて、第３反応器より連続的に取り出した重合体を含む溶液を直列に２段より構成される予熱器付き真空脱揮槽に導入し、表１に記載の樹脂温度となるよう予熱器の温度を調整し、表１に記載の圧力に調整することで、未反応スチレン及びエチルベンゼンを分離した後、多孔ダイよりストランド状に押し出しして、コールドカット方式にて、ストランドを冷却および切断しペレット化した。なお、ＰＳ−１〜９は実施例に使用し、ＰＳ−１１〜１３は比較例に使用した。
なお、ＰＳ−１０の条件では運転中に反応器の撹拌動力負荷が上昇し、運転の継続が困難であった。
【００５５】
【表１】
2014227459.tif 000004
なお、表１において、架橋剤の種類は以下のとおりである。
Ａ：架橋剤Ａ
ＤＶＢ：ジビニルベンゼン
【００５６】
＜実施例１＞
次にスクリュー径４０ｍｍφと５０ｍｍφのタンデム式押出機にて発泡シートを製造した。まず、前記のスチレン系樹脂組成物ＰＳ−１、１００質量部に対しポリスチレン６０質量％とタルク４０質量％からなるタルクマスターバッチ２．３質量部を均一に混合したものをスクリュー径４０ｍｍφの押出機に供給した。更に、発泡剤としてイソブタンとノルマルブタンからなる６０／４０（質量比）の混合ブタンを押出機先端より樹脂１００質量部に対して２．５質量部の割合で圧入し溶融混合した。このときのシリンダー温度１６０〜２１０℃、樹脂温度１９０〜２１０℃、圧力１２〜１８ＭＰａであった。
その後、２１０℃に設定した連結管を介してスクリュー径５０ｍｍφの押出機に移送し、シリンダー温度１５０〜１７０℃、樹脂温度１４８〜１６０℃、１５〜１７ＭＰａに調整し、リップ開度０．６ｍｍ、口径４０ｍｍのサーキュラーダイスより吐出量１０ｋｇ／ｈｒで押出し直径１５２ｍｍの冷却された円筒に添わせて引取り、円周の下部１点でカッターにより切開して発泡シートを得た。発泡シートの特性を表２に示す。
【００５７】
＜実施例２〜９、比較例１〜３＞
表２〜３に示した名称のスチレン系樹脂組成物を用いた以外は実施例１と同様に行い、発泡剤の添加量により発泡倍率を調整し、最も密度の低い状態で評価を行った。
【００５８】
＜実施例１０、比較例４＞
ＰＳ−１１を用いて作成した発泡シートを破砕機を用いて小片に破砕し、シリンダー温度２３０℃に設定した二軸押出機（神戸製鋼所製、ＫＴＸ３０α）に導入し、リサイクルペレットを作成した。これをＰＳ−１、ＰＳ−１２のバージンペレットに対して５０質量%の比率で混合し、実施例１と同様の方法で発泡シートを作成した。発泡シートの特性を表３に示す。
リサイクルペレットのＭｎ＝６万、Ｍｗ＝３１万、Ｍｚ＝６０万であった。
【００５９】
なお、各種物性、性能評価は以下の方法で行った。
【００６０】
多官能ビニル共重合体の特性は以下の方法により評価した。
（１）二重結合定量
構造単位（ａ１）、末端変性剤由来の二重結合（ａ２）および両者の合計のモル分率（ａ３）は日本電子製ＪＮＭ−ＬＡ６００型核磁共鳴分光装置を用い、１３Ｃ−ＮＭＲ及び１Ｈ−ＮＭＲ分析により構造を決定した。溶媒としてクロロホルム−ｄ１を使用し、テトラメチルシランの共鳴線を内部標準として使用した。
（２）慣性半径
慣性半径は、試料を０．５％のＴＨＦ溶液に調整した後、メンブランフィルターにてろ過し、ろ液についてＧＰＣ多角度光散乱法を用いて測定を行った。さらに、試料を０．２％ＴＨＦ溶液に調整後１日放置した。その後、ＴＨＦを用いて４種類の濃度（０．０２、０．０５、０．１０、０．１２ｗｔ％）の溶液に希釈し、これらの溶液を用いてｄｎ／ｄｃ測定を行い、得られたｄｎ／ｄｃ値から試料の慣性半径を算出した。
多官能ビニル共重合体は分子量に分布を持つ重合体であり、当然、その慣性半径も分布を有しているため、重量平均分子量における慣性半径を全体の慣性半径の平均値として採用するものである。
【００６１】
スチレン系樹脂組成物の特性は以下の方法により評価を行った。
（３）メルトマスフローレイト
射出成型機を用いて試験片を作成し、ＪＩＳ  Ｋ７２１０に基づき２００℃、４９Ｎ荷重の条件により求めた。
（４）ビカット軟化温度
射出成型機を用いて試験片を作成し、ＪＩＳ  Ｋ７２０６に基づき５０Ｎ荷重の条件により求めた。
（５）シャルピー衝撃強さ
射出成型機を用いて試験片を作成し、ＪＩＳ  Ｋ７１１１により求めた。
（６）メタノール可溶分
メタノール可溶分は樹脂組成物１ｇを精秤（質量Ｐ）し、メチルエチルケトンを４０ｍＬ加えて溶解し、メタノール４００ｍＬを急激に加えて、メタノール不溶分（樹脂成分）を析出、沈殿させた。約１０分間静置した後、ガラスフィルターで徐々にろ過してメタノール不溶分を分離し、１２０℃の真空乾燥機にて２時間減圧下で乾燥した後、デシケータ内で約２５分間放冷し、乾燥したメタノール不溶分の質量Ｎを測定することで、次式によって求めた。
メタノール可溶分（質量％）＝（Ｐ−Ｎ）／Ｐ×１００
（７）分子量
数平均分子量（Ｍｎ）重量平均分子量（Ｍｗ）、Ｚ平均分子量（Ｍｚ）、ピーク分子量（Ｍｔｏｐ）は、ゲルパーミエイションクロマトグラフィー（ＧＰＣ）を用いて、次の条件で測定した。
ＧＰＣ機種：昭和電工株式会社製Ｓｈｏｄｅｘ  ＧＰＣ−１０１
カラム：ポリマーラボラトリーズ社製  ＰＬｇｅｌ  １０μｍ  ＭＩＸＥＤ−Ｂ
移動相：テトラヒドロフラン
試料濃度：０．２質量％
温度：オーブン４０℃、注入口３５℃、検出器３５℃
検出器：示差屈折計
本発明の分子量の測定は、単分散ポリスチレンの溶出曲線より各溶出時間における分子量を算出し、ポリスチレン換算の分子量として算出したものである。また、ピーク分子量（Ｍｔｏｐ）は上記測定で得られる溶出曲線のピークに相当するポリスチレン換算の分子量を表す。
（８）分岐比ｇＭ
分岐比ｇＭはゲルパーミエイションクロマトグラフィー多角度レーザー光散乱光度計（ＧＰＣ−ＭＡＬＳ法）により、分子量と回転半径の測定を行い、スチレン系樹脂組成物の回転半径＜ｒ２＞ｂｒと直鎖ポリスチレンの回転半径＜ｒ２＞ｌｉｎから分岐比ｇＭ＝＜ｒ２＞ｂｒ／＜ｒ２＞ｌｉｎを計算し、分子量１００万〜１５０万の間の平均値として算出した。なお、分岐の大きいポリマーは回転半径が小さいため、分岐比ｇＭの値は小さくなり、分岐が少ないポリマーほど１に近い数値となる。ＧＰＣ−ＭＡＬＳの測定は次の条件にて行った。
ＧＰＣ機種：昭和電工株式会社製Ｓｈｏｄｅｘ  ＤＳ−４
カラム：ポリマーラボラトリーズ社製  ＰＬｇｅｌ  １０μｍ  ＭＩＸＥＤ−Ｂ
移動相：テトラヒドロフラン
試料濃度：０．２質量％
温度：室温
検出器：示差屈折計
ＭＡＬＳ機種：Ｗｙａｔｔ  Ｔｅｃｈｎｏｌｏｇｙ社製  ＤＡＷＮ  ＤＳＰ−Ｆ
波長：６３３ｎｍ（Ｈｅ−Ｎｅ）
本発明の分岐比ｇＭは直鎖多分散ポリスチレン（ＮＢＳ７０６）の分岐比ｇＭを１とした場合に対する数値を算出したものである。
（９）溶融張力
溶融張力値は、東洋精機製「キャピログラフ１Ｂ型」を使用し、バレル温度２００℃、バレル径９．５５ｍｍ、キャピラリー長さ：Ｌ＝１０ｍｍ、キャピラリー径：Ｄ＝１ｍｍ（Ｌ／Ｄ＝１０）、バレル内の押出し速度１０ｍｍ／分にて樹脂を押出し、荷重測定部をダイから６０ｃｍ下方にセットし、キャピラリーより流出してきたストランド状の樹脂を巻き取り器にセットし、巻き取り線速度を４ｍ／分から徐々に速度を上昇していき、ストランドが破断するまでの荷重を測定する。荷重は巻き取り線速度を上げていくと、一定値に安定するので、荷重が安定した範囲を平均化して溶融張力値とした。
【００６２】
発泡シートの特性は以下の方法により評価した。
（１０）厚み
発泡シートの両端２０ｍｍを除き、幅５０ｍｍ間隔の位置を測定点とした。この測定点をダイヤルシックネスゲージ  ピーコック型式Ｇ（尾崎製作所社製）を使用し、試験片が変形しないように注意しながら、厚みを最小単位０．０１ｍｍまで測定し、この平均値を発泡シートの厚み（ｍｍ）とした。
（１１）密度
発泡シートから縦１０ｃｍ×横１０ｃｍの試験片を材料のセル構造が壊れないように注意深く切り出し、試験片の重量及び厚みから以下の式により算出した。
密度（ｋｇ／ｍ３）＝試験片の重量（ｇ）／試験片の厚み（ｍｍ）×１００
（１２）平均気泡径
発泡シートの厚み方向の平均気泡径Ｘ、押出方向の平均気泡径Ｙ、幅方向の平均気泡径ＺはＡＳＴＭ  Ｄ２８４２−０６の試験法により測定された平均弦長に基づいて算出した。
厚み方向の平均気泡径Ｘは、走査型電子顕微鏡で観察した押出方向の垂直断面において、シートの全厚みにわたって垂直な直線を引き、該直線の長さと該直線と交差する気泡数より平均弦長Ｘ１を求め、Ｘ１／０．６１６より算出した。
押出方向の平均気泡径Ｙは、走査型電子顕微鏡で観察した押出方向の垂直断面を厚み方向に４等分し、表層付近、厚み方向中央部、裏面付近の計３本の線分の各々において、該直線の長さと該直線と交差する気泡数より平均弦長Ｙ１を求め、Ｙ１／０．６１６より各々の線分の平均気泡径を算出し、これらの算術平均値をもって押出方向の平均気泡径Ｙとした。
押出方向の平均気泡径Ｚは、走査型電子顕微鏡で観察した幅方向の垂直断面を厚み方向に４等分し、表層付近、厚み方向中央部、裏面付近の計３本の線分の各々において、該直線の長さと該直線と交差する気泡数より平均弦長Ｚ１を求め、Ｚ１／０．６１６より各々の線分の平均気泡径を算出し、これらの算術平均値をもって押出方向の平均気泡径Ｚとした。
（１３）シート曲げ特性
発泡シートから押出方向１００ｍｍ、幅方向３０ｍｍに切り出した試験片を押出方向の試験片とし、幅方向１００ｍｍ、押出方向３０ｍｍに切り出した試験片を幅方向の試験片とした。測定はＪＩＳ  Ｋ７１７１に基づき、ポンチ先端半径Ｒ５×幅３４ｍｍ、支点先端半径Ｒ２×幅３４ｍｍの３点曲げ試験治具を使用し、支点間距離３０ｍｍ、降下速度１００ｍｍ／ｍｉｎにて、たわみ量１０ｍｍまで押圧したときの最大荷重より曲げ強さを求めた。また、曲げ弾性率は試験力２〜６Ｎ間の最大傾きより求めた。
（１４）シートインパクト強度
フィルムインパクトテスタ（東洋精機社製）を用いて衝撃球面１０Ｒにて測定を行った。測定は発泡シートの表面、裏面、各々２０回ずつ行い、全ての平均値をシートインパクト強度とした。
（１５）深絞り成形性
発泡シートを単発成形機を用いて口径φ１００ｍｍ、深さ１００ｍｍの深絞り丼形状容器を熱成形した。成形条件についてはヒーター温度２３０℃で加熱時間を一定にし、容器の亀裂発生状態を観察した。成形容器１００個のうち、亀裂が観察される容器の数が０個の場合を◎、５個未満の場合を○、５個以上１０個未満の場合を△、１０個以上の場合を×として深絞り性を評価した。
【００６３】
【表２】
2014227459.tif 000005
【００６４】
【表３】
2014227459.tif 000006
【００６５】
実施例の発泡シートは、比較例に比べて曲げ強さ、シートインパクト強度と深絞り成形性のバランスに優れており、発泡シートの軽量化、深絞り成形を行った場合でも十分な強度を維持することができる。
以上、本発明を実施例に基づいて説明した。この実施例はあくまで例示であり、種々の変形例が可能なこと、またそうした変形例も本発明の範囲にあることは当業者に理解されるところである。
【産業上の利用可能性】
【００６６】
本発明の発泡用スチレン系樹脂組成物を用いることで、発泡シートの軽量化と深絞り成形が可能となり、多様な形状に加工することで、食品用包装容器として好適に使用できる。